(57)【要約】  低温定着性に優れ、フィルミングが起こりにくく、高温高湿環境下において初期カブリの発生が抑えられ、しかも高温高湿環境下における印字耐久性（連続印字負荷でのカブリ耐性）に優れた静電荷像現像用トナーを提供する。結着樹脂及び着色剤を含む着色樹脂粒子、並びに、外添剤を含有する静電荷像現像用トナーであって、前記外添剤として、個数平均粒径が０．１〜２．０μｍの酸化亜鉛粒子、及び、個数平均粒径が０．０５〜１．０μｍのアルミナ粒子を含有し、前記酸化亜鉛粒子を前記着色樹脂粒子１００質量部に対して、０．０５〜１．０質量部の割合で含有し、前記アルミナ粒子を前記着色樹脂粒子１００質量部に対して、０．０５〜１．０質量部の割合で含有することを特徴とする、静電荷像現像用トナー。【特許請求の範囲】
【請求項１】
結着樹脂及び着色剤を含む着色樹脂粒子、並びに、外添剤を含有する静電荷像現像用トナーであって、
前記外添剤として、個数平均粒径が０．１〜２．０μｍの酸化亜鉛粒子、及び、個数平均粒径が０．０５〜１．０μｍのアルミナ粒子を含有し、前記酸化亜鉛粒子を前記着色樹脂粒子１００質量部に対して、０．０５〜１．０質量部の割合で含有し、前記アルミナ粒子を前記着色樹脂粒子１００質量部に対して、０．０５〜１．０質量部の割合で含有することを特徴とする、静電荷像現像用トナー。
【請求項２】
前記アルミナ粒子と前記酸化亜鉛粒子との含有比が質量基準で１：０．６〜１：５の範囲内であることを特徴とする、請求項１に記載の静電荷像現像用トナー。
【請求項３】
前記酸化亜鉛粒子の形状が、板状であることを特徴とする、請求項１又は２に記載の静電荷像現像用トナー。
【請求項４】
前記外添剤として、さらに個数平均粒径が５〜２５ｎｍの無機微粒子Ａを含有し、当該無機微粒子Ａを前記着色樹脂粒子１００質量部に対して０．１〜２．０質量部の割合で含有することを特徴とする請求項１乃至３のいずれか一項に記載の静電荷像現像用トナー。
【請求項５】
前記無機微粒子Ａが正帯電性を示すことを特徴とする、請求項４に記載の静電荷像現像用トナー。
【請求項６】
前記外添剤として、さらに個数平均粒径が３０〜２００ｎｍである無機微粒子Ｂを含有し、当該無機微粒子Ｂを前記着色樹脂粒子１００質量部に対して０．１〜２．０質量部の割合で含有することを特徴とする請求項１乃至５のいずれか一項に記載の静電荷像現像用トナー。
【請求項７】
前記着色樹脂粒子が正帯電性を示すことを特徴とする、請求項１乃至６のいずれか一項に記載の静電荷像現像用トナー。
【請求項８】
静電荷像現像用トナーが正帯電性を示すことを特徴とする、請求項１乃至７のいずれか一項に記載の静電荷像現像用トナー。
【発明の詳細な説明】
【技術分野】
【０００１】
本発明は、複写機、ファクシミリ、及びプリンター等の、電子写真法を利用した画像形成装置の現像に用いることが出来る静電荷像現像用トナーに関するものである。
【背景技術】
【０００２】
従来、一般的な電子写真法に用いられる現像剤においては、着色樹脂粒子表面に外添剤を付着させることにより、所望の流動性や帯電特性が得られている。外添剤としては、無機物、又は有機物からなる微粒子が広く一般的に使用されている。このような外添剤としては、従来から金属酸化物粒子や樹脂粒子、及びこれらを表面処理した物等が広く利用されてきた。中でもシリカ、チタニア、アルミナ、酸化亜鉛等の金属酸化物の粒子や脂肪酸金属塩の粒子、及びこれらを疎水化処理した物が特に多く用いられており、それらを複数種組み合わせて用いることも一般的に行われている。【０００３】
例えば、特許文献１には、熱可塑性樹脂系のバインダー及び顔料を主成分とする粒子からなるトナー粒子の表面に、少なくともアミノ基もしくはエポキシ基のいずれか一方の有機基を有する変性シリコーンオイルが被覆された酸化亜鉛微粒子を付着させてなる静電現像トナーが開示され、カブリの少ない画像が得られ、耐久性に優れるトナーが得られることも開示されている。
特許文献２には、着色粒子を含有する球形ポリエステル系樹脂粒子に、複数の疎水化された外添剤を外添して得られる負帯電性トナーにおいて、外添剤として、少なくとも負帯電性シリカ粒子、棒状多面体六方晶系酸化亜鉛粒子、及び正帯電性シリカ粒子を外添した負帯電性トナーが開示され、帯電安定性に優れ、トナー漏れやトナー飛散がなく、印字画像にムラが生じることがないことも開示されている。【０００４】
特許文献３には、特定比率の処理量で正帯電処理及びシリコーンオイル処理された酸化亜鉛微粒子を含む外添剤によって表面処理されたトナー母粒子を含有する正帯電性トナーが開示され、長時間使用しても帯電量の低下が生じず、トナー飛散及びカブリの起こりにくい画像が得られることも開示されている。【０００５】
また、特許文献４には、電子写真用現像剤として、形状、粒径及び粒度分布が規定されたトナー添加剤用アルミナ粉末を用いることが開示されている。当該文献の明細書の段落［００３５］には、当該アルミナ粉末を用いることにより、ドラムフィルミングの無い現像剤が得られ、画質向上及び耐久性に優れた電子写真用現像剤が得られることが記載されている。【０００６】
しかしながら、これらの特許文献に記載された外添剤を用いたとしても、近年の高速印刷に伴い要求される、状況が極端に異なる環境下全域での安定的なカブリの抑制、低温定着性、フィルミング特性、及び連続印字における初期トナー搬送量の維持という多面的なトナー特性を高いレベルで同時に発揮させることは困難であった。従って、前記のごとき多面的なトナー特性を高いレベルで同時に発揮できることが、静電荷像現像用トナーには求められている。
【先行技術文献】
【特許文献】
【０００７】
【特許文献１】特開平９−３２５５１１号公報
【特許文献２】特開２００７−１２１４８１号公報
【特許文献３】特開２０１２−６８４９７号公報
【特許文献４】特開２０００−２５０２５１号公報
【発明の概要】
【発明が解決しようとする課題】
【０００８】
従来技術では達成できなかった静電荷像現像用トナーに同時に求められているトナー特性の中で、本発明の課題は、低温定着性に優れ、フィルミングが起こりにくく、高温高湿環境下において初期カブリの発生が抑えられ、しかも高温高湿環境下における印字耐久性（連続印字負荷でのカブリ耐性）にも優れた静電荷像現像用トナーを提供することにある。
【課題を解決するための手段】
【０００９】
本発明者らは、着色樹脂粒子と共に静電荷像現像用トナーを構成する外添剤について鋭意検討を重ねた結果、外添剤として特定の粒径を有する酸化亜鉛微粒子と特定の粒径を有するアルミナ微粒子とを併用し、静電荷像現像用トナーに特定量含有させることにより、上述の問題を解決出来ることを見出した。【００１０】
すなわち、本発明によれば、結着樹脂及び着色剤を含む着色樹脂粒子、並びに、外添剤を含有する静電荷像現像用トナーであって、前記外添剤として、個数平均粒径が０．１〜２．０μｍの酸化亜鉛粒子、及び、個数平均粒径が０．０５〜１．０μｍのアルミナ粒子を含有し、前記酸化亜鉛粒子を前記着色樹脂粒子１００質量部に対して、０．０５〜１．０質量部の割合で含有し、前記アルミナ粒子を前記着色樹脂粒子１００質量部に対して、０．０５〜１．０質量部の割合で含有することを特徴とする、静電荷像現像用トナーが提供される。【００１１】
本発明においては、前記アルミナ粒子と前記酸化亜鉛粒子との含有比が質量基準で１：０．６〜１：５の範囲内であることが好ましい。【００１２】
本発明においては、前記酸化亜鉛粒子の形状が、板状であることが好ましい。【００１３】
本発明においては、前記外添剤として、さらに個数平均粒径が５〜２５ｎｍの無機微粒子Ａを含有し、当該無機微粒子Ａを前記着色樹脂粒子１００質量部に対して０．１〜２．０質量部の割合で含有することが好ましい。【００１４】
本発明においては、前記無機微粒子Ａが正帯電性を示すことが好ましい。【００１５】
本発明においては、前記外添剤として、さらに個数平均粒径が３０〜２００ｎｍの無機微粒子Ｂを含有し、当該無機微粒子Ｂを前記着色樹脂粒子１００質量部に対して０．１〜２．０質量部の割合で含有することが好ましい。【００１６】
本発明においては、前記着色樹脂粒子が正帯電性を示すことが好ましい。
本発明においては、前記静電荷像現像用トナーが正帯電性を示すことが好ましい。
【発明の効果】
【００１７】
上記の如き本発明の静電荷像現像用トナーによれば、外添剤として、特定の粒径を有する酸化亜鉛微粒子と特定の粒径を有するアルミナ微粒子とを特定量含有させることにより、低温定着性に優れ、フィルミングが起こりにくく、高温高湿（Ｈ／Ｈ）環境下においてカブリの発生が抑えられ、印字耐久性に優れる、という特性を全て兼ね備えた静電荷像現像用トナーが提供される。
【発明を実施するための形態】
【００１８】
本発明の静電荷像現像用トナーは、結着樹脂及び着色剤を含む着色樹脂粒子、並びに、外添剤を含有する静電荷像現像用トナーであって、前記外添剤として、個数平均粒径が０．１〜２．０μｍの酸化亜鉛粒子、及び、個数平均粒径が０．０５〜１．０μｍのアルミナ粒子を含有し、前記酸化亜鉛粒子を前記着色樹脂粒子１００質量部に対して、０．０５〜１．０質量部の割合で含有し、前記アルミナ粒子を前記着色樹脂粒子１００質量部に対して、０．０５〜１．０質量部の割合で含有することを特徴とする。
【００１９】
以下、本発明の静電荷像現像用トナー（以下、単に「トナー」と称することがある。）について説明する。
本発明のトナーは、結着樹脂、及び着色剤を含有する着色樹脂粒子、並びに外添剤を含有する。
【００２０】
１．着色樹脂粒子の製造方法
一般に、着色樹脂粒子の製造方法は、粉砕法等の乾式法、並びに乳化重合凝集法、懸濁重合法、及び溶解懸濁法等の湿式法に大別され、画像再現性等の印字特性に優れたトナーが得られ易いことから湿式法が好ましい。湿式法の中でも、ミクロンオーダーで比較的小さい粒径分布を持つトナーを得やすいことから、乳化重合凝集法、及び懸濁重合法等の重合法が好ましく、重合法の中でも懸濁重合法がより好ましい。
【００２１】
上記乳化重合凝集法は、乳化させた重合性単量体を重合し、樹脂微粒子エマルションを得て、着色剤分散液等と凝集させ、着色樹脂粒子を製造する。また、上記溶解懸濁法は、結着樹脂や着色剤等のトナー成分を有機溶媒に溶解又は分散した溶液を水系媒体中で液滴形成し、当該有機溶媒を除去して着色樹脂粒子を製造する方法であり、それぞれ公知の方法を用いることができる。
【００２２】
本発明の着色樹脂粒子は、湿式法、または乾式法を採用して製造することが出来る。湿式法の中でも好ましい懸濁重合法を採用し、以下のようなプロセスにより行われる。
【００２３】
（Ａ）懸濁重合法
（Ａ−１）重合性単量体組成物の調製工程
まず、重合性単量体、着色剤、及び帯電制御剤、さらに必要に応じて添加される離型剤等のその他の添加物を混合し、重合性単量体組成物の調製を行う。重合性単量体組成物を調製する際の混合には、例えば、メディア式分散機を用いる。
【００２４】
本発明で重合性単量体は、重合可能な官能基を有するモノマーのことをいい、重合性単量体が重合して結着樹脂となる。重合性単量体の主成分として、モノビニル単量体を使用することが好ましい。モノビニル単量体としては、例えば、スチレン；ビニルトルエン、及びα−メチルスチレン等のスチレン誘導体；アクリル酸、及びメタクリル酸；アクリル酸メチル、アクリル酸エチル、アクリル酸プロピル、アクリル酸ブチル、アクリル酸２−エチルヘキシル、及びアクリル酸ジメチルアミノエチル等のアクリル酸エステル；メタクリル酸メチル、メタクリル酸エチル、メタクリル酸プロピル、メタクリル酸ブチル、メタクリル酸２−エチルヘキシル、及びメタクリル酸ジメチルアミノエチル等のメタクリル酸エステル；アクリロニトリル、及びメタクリロニトリル等のニトリル化合物；アクリルアミド、及びメタクリルアミド等のアミド化合物；エチレン、プロピレン、及びブチレン等のオレフィン；が挙げられる。これらのモノビニル単量体は、それぞれ単独で、あるいは２種以上組み合わせて用いることができる。これらのうち、モノビニル単量体として、スチレン、スチレン誘導体、及びアクリル酸エステル若しくはメタクリル酸エステルが、好適に用いられる。
【００２５】
ホットオフセット改善及び保存性改善のために、モノビニル単量体とともに、任意の架橋性の重合性単量体を用いることが好ましい。架橋性の重合性単量体とは、２つ以上の重合可能な官能基を持つモノマーのことをいう。架橋性の重合性単量体としては、例えば、ジビニルベンゼン、ジビニルナフタレン、及びこれらの誘導体等の芳香族ジビニル化合物；エチレングリコールジメタクリレート、及びジエチレングリコールジメタクリレート等の２個以上の水酸基を持つアルコールに炭素−炭素二重結合を有するカルボン酸が２つ以上エステル結合したエステル化合物；Ｎ，Ｎ−ジビニルアニリン、及びジビニルエーテル等の、その他のジビニル化合物；３個以上のビニル基を有する化合物；等を挙げることができる。これらの架橋性の重合性単量体は、それぞれ単独で、あるいは２種以上組み合わせて用いることができる。
本発明では、架橋性の重合性単量体を、モノビニル単量体１００質量部に対して、通常、０．１〜５質量部、好ましくは０．３〜２質量部の割合で用いることが望ましい。
【００２６】
また、さらに、重合性単量体の一部として、マクロモノマーを用いると、得られるトナーの保存性と低温での定着性とのバランスが良好になるので好ましい。マクロモノマーは、分子鎖の末端に重合可能な炭素−炭素不飽和二重結合を有するもので、数平均分子量が、通常、１，０００〜３０，０００の反応性の、オリゴマー又はポリマーである。マクロモノマーは、モノビニル単量体を重合して得られる重合体のガラス転移温度（以下、「Ｔｇ」と称することがある。）よりも、高いＴｇを有する重合体を与えるものが好ましい。
マクロモノマーは、モノビニル単量体１００質量部に対して、好ましくは０．０３〜５質量部、さらに好ましくは０．０５〜１質量部用いることが望ましい。
【００２７】
本発明では、着色剤を用いるが、カラートナーを作製する場合、ブラック、シアン、イエロー、マゼンタの着色剤を用いることができる。
ブラック着色剤としては、例えば、カーボンブラック、チタンブラック、並びに酸化鉄亜鉛、及び酸化鉄ニッケル等の磁性粉等を用いることができる。
【００２８】
シアン着色剤としては、例えば、銅フタロシアニン化合物、その誘導体、及びアントラキノン化合物等が利用できる。具体的には、Ｃ．Ｉ．ピグメントブルー２、３、６、１５、１５：１、１５：２、１５：３、１５：４、１６、１７：１、及び６０等が挙げられる。
【００２９】
イエロー着色剤としては、例えば、モノアゾ顔料、及びジスアゾ顔料等のアゾ系顔料、縮合多環系顔料、染料等の化合物が用いられ、Ｃ．Ｉ．ピグメントイエロー３、１２、１３、１４、１５、１７、６２、６５、７３、７４、８３、９３、９７、１２０、１３８、１５５、１８０、１８１、１８５、１８６、及び２１３等が挙げられる。
【００３０】
マゼンタ着色剤としては、例えば、モノアゾ顔料、及びジスアゾ顔料等のアゾ系顔料、縮合多環系顔料、染料等の化合物が用いられ、Ｃ．Ｉ．ピグメントレッド３１、４８、５７：１、５８、６０、６３、６４、６８、８１、８３、８７、８８、８９、９０、１１２、１１４、１２２、１２３、１４４、１４６、１４９、１５０、１６３、１７０、１８４、１８５、１８７、２０２、２０６、２０７、２０９、２３７、２３８、２５１、２５４、２５５、２６９及びＣ．Ｉ．ピグメントバイオレット１９等が挙げられる。
【００３１】
本発明では、各着色剤は、それぞれ単独で、あるいは２種以上組み合わせて用いることができる。着色剤の量は、モノビニル単量体１００質量部に対して、好ましくは１〜１０質量部である。
【００３２】
本発明においては、トナーの帯電性を向上させるために、正帯電性又は負帯電性の帯電制御剤を用いる。
帯電制御剤としては、一般にトナー用の帯電制御剤として用いられているものであれば、特に限定されないが、帯電制御剤の中でも、重合性単量体との相溶性が高く、安定した帯電性（帯電安定性）をトナー粒子に付与させることができることから、正帯電性又は負帯電性の帯電制御樹脂が好ましく、さらに、正帯電性トナーを得る観点からは、正帯電性の帯電制御樹脂がより好ましく用いられる。本発明のトナーは、正帯電性トナーであることが好ましい。
正帯電性の帯電制御剤としては、ニグロシン染料、４級アンモニウム塩、トリアミノトリフェニルメタン化合物及びイミダゾール化合物、並びに、好ましく用いられる帯電制御樹脂としてのポリアミン樹脂、並びに４級アンモニウム基含有共重合体、及び４級アンモニウム塩基含有共重合体等が挙げられる。
負帯電性の帯電制御剤としては、Ｃｒ、Ｃｏ、Ａｌ、及びＦｅ等の金属を含有するアゾ染料、サリチル酸金属化合物及びアルキルサリチル酸金属化合物、並びに、好ましく用いられる帯電制御樹脂としてのスルホン酸基含有共重合体、スルホン酸塩基含有共重合体、カルボン酸基含有共重合体及びカルボン酸塩基含有共重合体等が挙げられる。
本発明では、帯電制御剤を、モノビニル単量体１００質量部に対して、通常、０．０１〜１０質量部、好ましくは０．０３〜８質量部の割合で用いることが望ましい。帯電制御剤の添加量が、０．０１質量部未満の場合にはカブリが発生することがある。一方、帯電制御剤の添加量が１０質量部を超える場合には印字汚れが発生することがある。
【００３３】
定着時におけるトナーの定着ロールからの離型性を改善する観点から、重合性単量体組成物には、離型剤を添加することが好ましい。離型剤としては、一般にトナーの離型剤として用いられるものであれば、特に制限無く用いることができる。
【００３４】
上記離型剤は、エステルワックス及び炭化水素系ワックスの少なくともいずれか１つを含有することが好ましい。これらのワックスを離型剤として使用することにより、低温定着性と保存性とのバランスを好適にすることができる。
本発明において離型剤として好適に用いられるエステルワックスは、多官能エステルワックスがより好適であり、例えば、ペンタエリスリトールテトラパルミネート、ペンタエリスリトールテトラベヘネート、ペンタエリスリトールテトラステアレート等のペンタエリスリトールエステル化合物；ヘキサグリセリンテトラベヘネートテトラパルミネート、ヘキサグリセリンオクタベヘネート、ペンタグリセリンヘプタベヘネート、テトラグリセリンヘキサベヘネート、トリグリセリンペンタベヘネート、ジグリセリンテトラベヘネート、グリセリントリベヘネート等のグリセリンエステル化合物；ジペンタエリスリトールヘキサミリステート、ジペンタエリスリトールヘキサパルミネート等のジペンタエリスリトールエステル化合物；等が挙げられる。
【００３５】
本発明において離型剤として好適に用いられる炭化水素系ワックスは、ポリエチレンワックス、ポリプロピレンワックス、フィッシャートロプシュワックス、石油系ワックス等が挙げられ、中でも、フィッシャートロプシュワックス、石油系ワックスが好ましく、石油系ワックスがより好ましい。
【００３６】
上記離型剤の他にも、例えば、ホホバ等の天然ワックス；オゾケライト等の鉱物系ワックス；等を用いることができる。
離型剤は、上述した１種又は２種以上のワックスを組み合わせて用いてもよい。
上記離型剤は、モノビニル単量体１００質量部に対して、好ましくは０．１〜３０質量部用いられ、更に好ましくは１〜２０質量部用いられる。
【００３７】
その他の添加物として、重合して結着樹脂となる重合性単量体を重合する際に、分子量調整剤を用いることが好ましい。
分子量調整剤としては、一般にトナー用の分子量調整剤として用いられているものであれば、特に限定されず、例えば、ｔ−ドデシルメルカプタン、ｎ−ドデシルメルカプタン、ｎ−オクチルメルカプタン、及び２，２，４，６，６−ペンタメチルヘプタン−４−チオール等のメルカプタン類；テトラメチルチウラムジスルフィド、テトラエチルチウラムジスルフィド、テトラブチルチウラムジスルフィド、Ｎ，Ｎ’−ジメチル−Ｎ，Ｎ’−ジフェニルチウラムジスルフィド、Ｎ，Ｎ’−ジオクタデシル−Ｎ，Ｎ’−ジイソプロピルチウラムジスルフィド等のチウラムジスルフィド類；等が挙げられる。これらの分子量調整剤は、それぞれ単独で、あるいは２種以上を組み合わせて用いてもよい。
本発明では、分子量調整剤を、モノビニル単量体１００質量部に対して、通常０．０１〜１０質量部、好ましくは０．１〜５質量部の割合で用いることが望ましい。
【００３８】
（Ａ−２）懸濁液を得る懸濁工程（液滴形成工程）
本発明では、少なくとも重合性単量体、着色剤、及び帯電制御剤を含む重合性単量体組成物を、分散安定化剤を含む水系媒体中に分散させ、重合開始剤を添加した後、重合性単量体組成物の液滴形成を行う。液滴形成の方法は特に限定されないが、例えば、（インライン型）乳化分散機（大平洋機工社製、商品名：マイルダー）、高速乳化分散機（プライミクス株式会社製、商品名：Ｔ．Ｋ．ホモミクサー  ＭＡＲＫ  ＩＩ型）等の強攪拌が可能な装置を用いて行う。
【００３９】
重合開始剤としては、過硫酸カリウム、及び過硫酸アンモニウム等の過硫酸塩：４，４’−アゾビス（４−シアノバレリック酸）、２，２’−アゾビス（２−メチル−Ｎ−（２−ヒドロキシエチル）プロピオンアミド）、２，２’−アゾビス（２−アミジノプロパン）ジヒドロクロライド、２，２’−アゾビス（２，４−ジメチルバレロニトリル）、及び２，２’−アゾビスイソブチロニトリル等のアゾ化合物；ジ−ｔ−ブチルパーオキシド、ベンゾイルパーオキシド、ｔ−ブチルパーオキシ−２−エチルヘキサノエート、ｔ−ブチルパーオキシジエチルアセテート、ｔ−ヘキシルパーオキシ−２−エチルブタノエート、ジイソプロピルパーオキシジカーボネート、ジ−ｔ−ブチルパーオキシイソフタレート、及びｔ−ブチルパーオキシイソブチレート等の有機過酸化物等が挙げられる。これらは、それぞれ単独で、あるいは２種以上組み合わせて用いることができる。これらの中で、残留重合性単量体を少なくすることができ、印字耐久性も優れることから、有機過酸化物を用いるのが好ましい。
【００４０】
有機過酸化物の中でも、開始剤効率がよく、残留する重合性単量体も少なくすることができることから、パーオキシエステルが好ましく、非芳香族パーオキシエステルすなわち芳香環を有しないパーオキシエステルがより好ましい。
【００４１】
重合開始剤は、前記のように、重合性単量体組成物が水系媒体中へ分散された後、液滴形成前に添加されても良いが、水系媒体中へ分散される前の重合性単量体組成物へ添加されても良い。
【００４２】
重合性単量体組成物の重合に用いられる、重合開始剤の添加量は、モノビニル単量体１００質量部に対して、好ましくは０．１〜２０質量部であり、さらに好ましくは０．３〜１５質量部であり、特に好ましくは１〜１０質量部である。
【００４３】
本発明において、水系媒体とは、水を主成分とする媒体のことを言う。
【００４４】
本発明において、水系媒体には、分散安定化剤を含有させることが好ましい。分散安定化剤としては、例えば、硫酸バリウム、及び硫酸カルシウム等の硫酸塩；炭酸バリウム、炭酸カルシウム、及び炭酸マグネシウム等の炭酸塩；リン酸カルシウム等のリン酸塩；酸化アルミニウム、及び酸化チタン等の金属酸化物；水酸化アルミニウム、水酸化マグネシウム、及び水酸化第二鉄等の金属水酸化物；等の無機化合物や、ポリビニルアルコール、メチルセルロース、及びゼラチン等の水溶性高分子；アニオン性界面活性剤；ノニオン性界面活性剤；両性界面活性剤；等の有機化合物が挙げられる。上記分散安定化剤は１種又は２種以上を組み合わせて用いることができる。
【００４５】
上記分散安定化剤の中でも、無機化合物、特に難水溶性の金属水酸化物のコロイドが好ましい。無機化合物、特に難水溶性の金属水酸化物のコロイドを用いることにより、着色樹脂粒子の粒径分布を狭くすることができ、また、洗浄後の分散安定化剤残存量を少なくできるため、得られるトナーが画像を鮮明に再現することができ、且つ環境安定性が優れたものとなる。
【００４６】
（Ａ−３）重合工程
上記（Ａ−２）のようにして、液滴形成を行い、得られた水系分散媒体を加熱し、重合を開始し、着色樹脂粒子の水分散液を形成する。
重合性単量体組成物の重合温度は、好ましくは５０℃以上であり、更に好ましくは６０〜９５℃である。また、重合の反応時間は好ましくは１〜２０時間であり、更に好ましくは２〜１５時間である。
【００４７】
着色樹脂粒子は、そのまま外添剤を添加して重合トナーとして用いてもよいが、この着色樹脂粒子をコア層とし、その外側にコア層と異なるシェル層を作ることで得られる、所謂コアシェル型（又は、「カプセル型」ともいう）の着色樹脂粒子とすることが好ましい。コアシェル型の着色樹脂粒子は、低軟化点を有する物質よりなるコア層を、それより高い軟化点を有する物質で被覆することにより、定着温度の低温化と保存時の凝集防止とのバランスを取ることができる。
【００４８】
上述した、上記着色樹脂粒子を用いて、コアシェル型の着色樹脂粒子を製造する方法としては特に制限はなく、従来公知の方法によって製造することができる。ｉｎ  ｓｉｔｕ重合法や相分離法が、製造効率の点から好ましい。
【００４９】
ｉｎ  ｓｉｔｕ重合法によるコアシェル型の着色樹脂粒子の製造法を以下に説明する。
着色樹脂粒子が分散している水系媒体中に、シェル層を形成するための重合性単量体（シェル用重合性単量体）と重合開始剤を添加し、重合することでコアシェル型の着色樹脂粒子を得ることができる。
【００５０】
シェル用重合性単量体としては、前述の重合性単量体と同様なものが使用できる。その中でも、スチレン、アクリロニトリル、及びメチルメタクリレート等の、Ｔｇが８０℃を超える重合体が得られる単量体を、単独であるいは２種以上組み合わせて使用することが好ましい。
【００５１】
シェル用重合性単量体の重合に用いる重合開始剤としては、過硫酸カリウム、及び過硫酸アンモニウム等の、過硫酸金属塩；２，２’−アゾビス（２−メチル−Ｎ−（２−ヒドロキシエチル）プロピオンアミド）、及び２，２’−アゾビス−（２−メチル−Ｎ−（１，１−ビス（ヒドロキシメチル）２−ヒドロキシエチル）プロピオンアミド）等の、アゾ系開始剤；等の水溶性重合開始剤を挙げることができる。これらは、それぞれ単独で、あるいは２種以上組み合わせて用いることができる。重合開始剤の量は、シェル用重合性単量体１００質量部に対して、好ましくは、０．１〜３０質量部、より好ましくは１〜２０質量部である。
【００５２】
シェル層の重合温度は、好ましくは５０℃以上であり、更に好ましくは６０〜９５℃である。また、重合の反応時間は好ましくは１〜２０時間であり、更に好ましくは２〜１５時間である。
【００５３】
（Ａ−４）洗浄、ろ過、脱水、及び乾燥工程
重合により得られた着色樹脂粒子の水分散液は、重合終了後に、常法に従い、ろ過、分散安定化剤の除去を行う洗浄、脱水、及び乾燥の操作が、必要に応じて数回繰り返されることが好ましい。
【００５４】
上記の洗浄の方法としては、分散安定化剤として無機化合物を使用した場合、着色樹脂粒子の水分散液への酸、又はアルカリの添加により、分散安定化剤を水に溶解し除去することが好ましい。分散安定化剤として、難水溶性の無機水酸化物のコロイドを使用した場合、酸を添加して、着色樹脂粒子水分散液のｐＨを６．５以下に調整することが好ましい。添加する酸としては、硫酸、塩酸、及び硝酸等の無機酸、並びに蟻酸、及び酢酸等の有機酸を用いることができるが、除去効率の大きいことや製造設備への負担が小さいことから、特に硫酸が好適である。
【００５５】
脱水、ろ過の方法は、種々の公知の方法等を用いることができ、特に限定されない。例えば、遠心ろ過法、真空ろ過法、加圧ろ過法等を挙げることができる。また、乾燥の方法も、特に限定されず、種々の方法が使用できる。
【００５６】
（Ｂ）粉砕法
粉砕法を採用して着色樹脂粒子を製造する場合、以下のようなプロセスにより行われる。
まず、結着樹脂、着色剤、及び帯電制御剤、さらに必要に応じて添加される離型剤等のその他の添加物を混合機、例えば、ボールミル、Ｖ型混合機、ＦＭミキサー（：商品名）、高速ディゾルバ、インターナルミキサー等を用いて混合する。次に、上記により得られた混合物を、加圧ニーダー、二軸押出混練機、ローラ等を用いて加熱しながら混練する。
得られた混練物を、ハンマーミル、カッターミル、ローラミル等の粉砕機を用いて、粗粉砕する。更に、ジェットミル、高速回転式粉砕機等の粉砕機を用いて微粉砕した後、風力分級機、気流式分級機等の分級機により、所望の粒径に分級して粉砕法による着色樹脂粒子を得る。
【００５７】
なお、粉砕法で用いる結着樹脂、着色剤、及び帯電制御剤、さらに必要に応じて添加される離型剤等のその他の添加物は、前述の（Ａ）懸濁重合法で挙げたものを用いることができる。また、粉砕法により得られる着色樹脂粒子は、前述の（Ａ）懸濁重合法により得られる着色樹脂粒子と同じく、ｉｎ  ｓｉｔｕ重合法等の方法によりコアシェル型の着色樹脂粒子とすることもできる。
【００５８】
結着樹脂としては、他にも、従来からトナーに広く用いられている樹脂を使用することができる。粉砕法で用いられる結着樹脂としては、具体的には、ポリスチレン、スチレン−アクリル酸ブチル共重合体、ポリエステル樹脂、及びエポキシ樹脂等を例示することができる。
【００５９】
２．得られた着色樹脂粒子の基本特性
以下、上述の（Ａ）懸濁重合法、又は（Ｂ）粉砕法等の製造方法により、得られた着色樹脂粒子の基本特性について述べる。なお、以下で述べる着色樹脂粒子は、コアシェル型のものとそうでないもの両方を含む。
【００６０】
本発明の着色樹脂粒子は、正帯電性を示すことが好ましい。
着色樹脂粒子の体積平均粒径（Ｄｖ）は、好ましくは４〜１２μｍであり、更に好ましくは５〜１０μｍである。Ｄｖが４μｍ未満である場合には、トナーの流動性が低下し、転写性が悪化したり、画像濃度が低下したりする場合がある。Ｄｖが１２μｍを超える場合には、画像の解像度が低下する場合がある。
【００６１】
また、着色樹脂粒子は、その体積平均粒径（Ｄｖ）と個数平均粒径（Ｄｎ）との比（Ｄｖ／Ｄｎ）が、好ましくは１．０〜１．３であり、更に好ましくは１．０〜１．２である。Ｄｖ／Ｄｎが１．３を超える場合には、転写性、画像濃度及び解像度の低下が起こる場合がある。着色樹脂粒子の体積平均粒径、及び個数平均粒径は、例えば、粒度分析計（ベックマン・コールター製、商品名：マルチサイザー）等を用いて測定することができる。
【００６２】
本発明の着色樹脂粒子の平均円形度は、画像再現性の観点から、０．９６〜１．００であることが好ましく、０．９７〜１．００であることがより好ましく、０．９８〜１．００であることがさらに好ましい。
上記着色樹脂粒子の平均円形度が０．９６未満の場合、印字の細線再現性が悪くなるおそれがある。
【００６３】
本発明において、円形度は、粒子像と同じ投影面積を有する円の周囲長を、粒子の投影像の周囲長で除した値として定義される。また、本発明における平均円形度は、粒子の形状を定量的に表現する簡便な方法として用いたものであり、着色樹脂粒子の凹凸の度合いを示す指標であり、平均円形度は着色樹脂粒子が完全な球形の場合に１を示し、着色樹脂粒子の表面形状が複雑になるほど小さな値となる。
【００６４】
３．本発明の静電荷像現像用トナーの製造方法
本発明においては、上記着色樹脂粒子を、外添剤と共に混合攪拌して外添処理を行うことにより、着色樹脂粒子の表面に、外添剤を付着させて１成分トナー（現像剤）とする。
なお、１成分トナーは、さらにキャリア粒子と共に混合攪拌して２成分現像剤としてもよい。
【００６５】
本発明のトナーは、外添剤として、個数平均粒径が０．１〜２．０μｍの酸化亜鉛粒子、及び、個数平均粒径が０．０５〜１．０μｍのアルミナ粒子を含有する。
酸化亜鉛粒子の個数平均粒径が０．１μｍ未満である場合には、高温高湿（Ｈ／Ｈ）環境下における初期カブリが特に生じやすくなる。一方、酸化亜鉛粒子の個数平均粒径が２．０μｍを超える場合には、印字耐久性が低下し、低温低湿（Ｌ／Ｌ）環境下における初期カブリが特に生じやすくなる他、耐久後搬送量が初期搬送量よりも大きくなる。
酸化亜鉛粒子の個数平均粒径は０．１５〜１．２μｍであることが好ましく、０．２〜０．８μｍであることがさらに好ましい。
本発明に使用される亜鉛酸化物粒子、アルミナ粒子、並びに、後述する無機微粒子Ａ、及び無機微粒子Ｂの個数平均粒径は、例えば、以下のように測定できる。まず、これら外添剤の個々の粒子について、ＴＥＭやＳＥＭ等により粒径を測定する。このように３０個以上の外添剤粒子の粒径を計測し、その平均値を、その粒子の個数平均粒径とする。ここで、外添剤粒子の形状が板状の場合には、前記粒径は長径を示す。なお、板状粒子の長径とは、板状粒子の底面における絶対最大長を指す。ここで、本発明において板状粒子の底面とは、板状粒子を構成する面のうち、最も表面積が大きい面のことを指す。
また、本発明に使用されるこれら外添剤の個数平均粒径の他の測定方法としては、外添剤粒子を水などの分散媒中に分散させ、当該分散液を粒度分布測定装置（日機装製、商品名：マイクロトラック３３００ＥＸＩＩ）等により測定する方法により、個数平均粒径を測定する方法等が挙げられる。
【００６６】
酸化亜鉛粒子は、前記着色樹脂粒子１００質量部に対して、０．０５〜１．０質量部の割合で、トナー中に含有される。酸化亜鉛粒子の含有量は、着色樹脂粒子１００質量部に対して、０．３〜０．８質量部であることが好ましく、０．４〜０．６質量部であることがさらに好ましい。
また、酸化亜鉛粒子の形状は、板状であることが好ましく、六角板状であると更に好ましい。
【００６７】
アルミナ粒子の個数平均粒径が０．０５μｍ未満である場合には、高温高湿（Ｈ／Ｈ）環境下における帯電量の低下が著しくなり、全般的に印字カブリが発生しやすくなる。一方、アルミナ粒子の個数平均粒径が１．０μｍを超える場合には、低温低湿（Ｌ／Ｌ）環境下における帯電量の上昇が著しくなり、全般的に印字カブリが発生しやすくなる。
アルミナ粒子の個数平均粒径は０．２〜０．７μｍであることがより好ましく、０．３〜０．５μｍであることがさらに好ましい。
アルミナ粒子は、前記着色樹脂粒子１００質量部に対して、０．０５〜１．０質量部の割合で、トナー中に含有される。アルミナ粒子の含有量は、着色樹脂粒子１００質量部に対して、０．１〜０．５質量部であることが好ましく、０．２〜０．４質量部であることがさらに好ましい。
【００６８】
本発明の静電荷像現像用トナーにおいて、アルミナ粒子と酸化亜鉛粒子との含有比が質量基準で１：０．６〜１：５の範囲内であることが好ましい。アルミナ粒子１質量部に対して酸化亜鉛粒子の含有量が１質量部未満である場合には高温高湿環境下で初期カブリが生じやすくなり、アルミナ粒子１質量部に対して酸化亜鉛粒子の含有量が５質量部を超える場合には高温高湿環境下で印字耐久性が低下する場合がある。本発明の静電荷像現像用トナーにおいて、アルミナ粒子と酸化亜鉛粒子との含有比が質量基準で、１：１〜１：２．６の範囲内であることがより好ましく、１：１〜１：２．０の範囲内であることがさらに好ましい。
【００６９】
本発明のトナーは、外添剤として、個数平均粒径が５〜２５ｎｍの無機微粒子Ａを含有していることが好ましい。
無機微粒子Ａの個数平均粒径が、５ｎｍ未満である場合には、着色樹脂粒子の表面から内部に、当該無機微粒子Ａが埋没し易くなり、流動性をトナーに十分に付与させることができず、印字性能に悪影響を及ぼすことがある。一方、無機微粒子Ａの個数平均粒径が、２５ｎｍを超える場合には、表面空隙率が増加する。従って、着色樹脂粒子の表面に対して、当該無機微粒子が占める割合（被覆率）が低下するため、流動性をトナーに十分に付与させることができないことがある。無機微粒子Ａの個数平均粒径は、７〜２５ｎｍであることがより好ましく、７〜２０ｎｍであることが更に好ましく、７〜１５ｎｍであることが特に好ましい。
無機微粒子Ａは、シリカ又はチタニアの微粒子が好ましく、シリカ微粒子がより好ましい。さらに、正帯電性シリカ微粒子であることが好ましく、フュームドシリカであることがより好ましい。ここで、無機微粒子Ａを正帯電性とするために、正帯電性の疎水化処理剤で疎水化されていることが好ましい。
【００７０】
正帯電性の疎水化処理剤としては、γ−アミノプロピルトリエトキシシラン、γ−（２−アミノエチル）アミノプロピルトリメトキシシラン、γ−（２−アミノエチル）アミノプロピルメチルジメトキシシラン、アミノシラン、Ｎ−（２−アミノエチル）３−アミノプロピルトリメトキシシラン、及びＮ−β−（Ｎ−ビニルベンジルアミノエチル）−γ−アミノプロピルトリメトキシシラン等のアミノシラン化合物やアミノ変性シリコーンオイルが挙げられる。疎水化処理剤は、上記のうち、１種のみを用いてもよく、又は２種以上用いてもよい。
【００７１】
無機微粒子Ａの含有量は、着色樹脂粒子１００質量部に対して、０．１〜２．０質量部であることが好ましく、０．２〜１．５質量部であることがより好ましく、０．３〜１．０質量部であることが更に好ましい。
無機微粒子Ａの含有量が０．１質量部未満の場合、外添剤としての機能を十分に発揮させることができず、流動性が低下したり、保存性や印字耐久性が低下したりすることがある。一方、無機微粒子Ａの含有量が２．０質量部を超える場合、現像剤粒子の表面から、当該無機微粒子Ａが遊離し易くなり、高温高湿環境下での帯電性が低下してカブリが発生したり、定着性が低下したりすることがある。
【００７２】
無機微粒子Ａとして好ましく用いられる正帯電性のフュームドシリカ微粒子としては、種々の市販品を用いることができ、例えば、クラリアント社製のＨＤＫ２１５０（：商品名、個数平均粒径：１２ｎｍ）、日本アエロジル社製のＲ５０４（：商品名、個数平均粒径：１２ｎｍ）、ＲＡ２００ＨＳ（：商品名、個数平均粒径：１２ｎｍ）、テイカ社製のＭＳＰ−０１２（：商品名、個数平均粒径：１６ｎｍ）、ＭＳＰ−０１３（：商品名、個数平均粒径：１２ｎｍ）、キャボット社製のＴＧ８２０Ｆ（：商品名、個数平均粒径：７ｎｍ）、ＴＧ７１２０（：商品名、個数平均粒径：２０ｎｍ）等が挙げられる。
【００７３】
本発明のトナーは、外添剤として、無機微粒子Ａに加えて、個数平均粒径が３０〜２００ｎｍの無機微粒子Ｂを含有していることが好ましい。
無機微粒子Ｂの個数平均粒径が、３０ｎｍ未満である場合には、スペーサー効果が低下し、カブリの発生など印字性能に悪影響を及ぼすことがある。一方、無機微粒子Ｂの個数平均粒径が、２００ｎｍを超える場合には、現像剤粒子の表面から、当該無機微粒子が遊離し易くなり、外添剤としての機能が低下し、印字性能に悪影響を及ぼすことがある。
無機微粒子Ｂの個数平均粒径は、３０〜１００ｎｍであることがより好ましく、３５〜８０ｎｍであることが更に好ましい。無機微粒子Ｂはシリカ又はチタニアの微粒子であることが好ましく、シリカ微粒子がより好ましく、疎水化処理されていると更に好ましい。
【００７４】
無機微粒子Ｂの含有量は、着色樹脂粒子１００質量部に対して、０．１〜２．０質量部であることが好ましく、０．３〜１．８質量部であることがより好ましく、０．５〜１．５質量部であることが更に好ましい。
無機微粒子Ｂの含有量が０．１質量部未満の場合、外添剤としての機能を十分に発揮させることができず、印字性能に悪影響を及ぼすことがある。一方、無機微粒子Ｂの含有量が２．０質量部を超える場合、現像剤粒子の表面から、当該無機微粒子Ｂが遊離し易くなり、外添剤としての機能が低下し、印字性能に悪影響を及ぼすことがある。
【００７５】
本発明において、好ましく用いられる疎水化処理されている無機微粒子Ｂは、シランカップリング剤、シリコーンオイル、脂肪酸及び脂肪酸金属塩等の疎水化処理剤により疎水化処理されていることが好ましい。疎水化処理剤としては、上述した無機微粒子Ａと同様に、正帯電性の疎水化処理剤であるアミノシラン化合物やアミノ変性シリコーンオイルを用いることがより好ましく、アミノ変性シリコーンオイルを用いることが特に好ましい。
【００７６】
無機微粒子Ｂとして好ましく用いられるシリカ微粒子としては、種々の市販品を用いることができ、例えば、日本アエロジル社製のＮＡ５０Ｙ（：商品名、個数平均粒径：３５ｎｍ）、ＶＰＮＡ５０Ｈ（：商品名、個数平均粒径：４０ｎｍ）；クラリアント社製のＨ０５ＴＡ（：商品名、個数平均粒径：５０ｎｍ）；等が挙げられる。
【００７７】
本発明のトナーは、無機微粒子Ａ及び無機微粒子Ｂのうちいずれか一方を含有していてもよいが、無機微粒子Ａ及び無機微粒子Ｂをいずれも含有することがより好ましい。
【００７８】
外添処理を行う攪拌機は、着色樹脂粒子の表面に外添剤を付着させることができる攪拌装置であれば特に限定されず、例えば、ＦＭミキサー（：商品名、日本コークス工業社製）、スーパーミキサー（：商品名、川田製作所社製）、Ｑミキサー（：商品名、日本コークス工業社製）、メカノフュージョンシステム（：商品名、ホソカワミクロン社製）、及びメカノミル（：商品名、岡田精工社製）等の混合攪拌が可能な攪拌機を用いて外添処理を行うことができる。
【００７９】
４．本発明の静電荷像現像用トナー
トナーに外添剤として、酸化亜鉛粒子を単独で含有させた場合、高温高湿環境下における初期カブリが特に改善されるものの、高温高湿環境下における印字耐久性（連続印字負荷でのカブリ耐性）が特に悪化する。一方、トナーに外添剤として、アルミナ粒子を単独で含有させた場合、高温高湿環境下における印字耐久性（連続印字負荷でのカブリ耐性）が特に改善されるものの、高温高湿環境下における初期カブリが特に悪化する。
本発明の静電荷像現像用トナーでは、外添剤として酸化亜鉛粒子とアルミナ粒子を併用することで、各粒子単独で改善する特性と悪化する特性とが打ち消しあうことなく、改善する特性のみを発揮することができる。
よって、本発明の静電荷像現像用トナーは、低温定着性に優れ、フィルミングが起こりにくく、高温高湿環境下においてカブリの発生が抑えられ、しかも印字耐久性に優れるというトナー特性を高いレベルで兼ね備えている。
なお、本発明の静電荷像現像用トナーは正帯電性を示すことが好ましい。
【実施例】
【００８０】
以下に、実施例及び比較例を挙げて、本発明を更に具体的に説明するが、本発明は、これらの実施例のみに限定されるものではない。なお、部及び％は、特に断りのない限り質量基準である。
本実施例及び比較例において行った試験方法は以下のとおりである。【００８１】
１．静電荷像現像用トナーの製造
［実施例１］
重合性単量体としてスチレン７５部とｎ−ブチルアクリレート２５部、ブラック着色剤としてカーボンブラック（三菱化学社製、商品名：＃２５Ｂ）５部を、メディア型乳化分散機を用いて分散させて、重合性単量体混合物を得た。
上記重合性単量体混合物に、正帯電性の帯電制御剤として帯電制御樹脂（藤倉化成社製、商品名：アクリベース  ＦＣＡ−１６１Ｐ）１部、離型剤としてエステルワックス（日油社製、商品名：ＷＥＰ７）５部、マクロモノマーとしてポリメタクリル酸エステルマクロモノマー（東亜合成化学工業社製、商品名：ＡＡ６）０．３部、架橋性の重合性単量体としてジビニルベンゼン０．６部、及び分子量調整剤としてｔ−ドデシルメルカプタン１．６部を添加した後、混合及び溶解して、重合性単量体組成物を調製した。【００８２】
他方、室温下で、イオン交換水２５０部に塩化マグネシウム（水溶性多価金属塩）１０．２部を溶解した水溶液に、イオン交換水５０部に水酸化ナトリウム（水酸化アルカリ金属）６．２部を溶解した水溶液を、攪拌下で徐々に添加して、水酸化マグネシウムコロイド（難水溶性の金属水酸化物コロイド）分散液を調製した。【００８３】
上記水酸化マグネシウムコロイド分散液に、室温下で、上記重合性単量体組成物を投入し、攪拌した。そこへ重合開始剤としてｔ−ブチルパーオキシ−２−エチルヘキサノエート（日油社製、商品名：パーブチルＯ）４．４部を投入した後、インライン型乳化分散機を用いて、１５，０００ｒｐｍの回転数で１０分間高速剪断攪拌して分散を行い、重合性単量体組成物の液滴形成を行った。【００８４】
上記重合性単量体組成物の液滴が分散した懸濁液（重合性単量体組成物分散液）を、攪拌翼を装着した反応器内に投入し、９０℃に昇温し、重合反応を開始させた。重合転化率が、ほぼ１００％に達したときに、シェル用重合性単量体としてメチルメタクリレート１部、及びイオン交換水１０部に溶解したシェル用重合開始剤である２，２’−アゾビス（２−メチル−Ｎ−（２−ヒドロキシエチル）プロピオンアミド）（和光純薬社製、商品名：ＶＡ−０８６、水溶性）０．３部を添加し、９０℃で４時間反応を継続した後、水冷して反応を停止し、コアシェル型構造を有する着色樹脂粒子の水分散液を得た。【００８５】
上記着色樹脂粒子の水分散液を、室温下で、硫酸を攪拌しながら滴下し、ｐＨが６．５以下となるまで酸洗浄を行った。次いで、濾過分離を行い、得られた固形分にイオン交換水５００部を加えて再スラリー化させて、水洗浄処理（洗浄、濾過、及び脱水）を数回繰り返し行った。次いで、濾過分離を行い、得られた固形分を乾燥機の容器内に入れ、４５℃で４８時間乾燥を行い、体積平均粒径（Ｄｖ）が７．８μｍ、個数平均粒径（Ｄｎ）が６．９μｍ、粒径分布（Ｄｖ／Ｄｎ）が１．１３及び平均円形度が０．９８７である着色樹脂粒子を得た。【００８６】
上記で得られた着色樹脂粒子１００部に、外添剤として、酸化亜鉛粒子（堺化学工業製、商品名：ＸＺ−３００、六角板状、個数平均粒径：０．３μｍ、）０．５部、アルミナ粒子（住友化学製、商品名：ＡＫＰ−３０、個数平均粒径：０．４μｍ、）０．３部、無機微粒子Ａとしての正帯電性のフュームドシリカ微粒子（キャボット社製、商品名：ＴＧ８２０Ｆ、個数平均粒径：７ｎｍ）０．６部、及び無機微粒子Ｂとしてのシリカ微粒子（日本アエロジル社製、商品名：ＮＡ５０Ｙ、個数平均粒径：３５ｎｍ）１．０部、を添加し、高速攪拌装置（日本コークス工業社製、商品名：ＦＭミキサー）を用いて混合攪拌して外添処理を行い、実施例１の静電荷像現像剤を得た。試験結果を表１に示す。【００８７】
［実施例２］
実施例１において、酸化亜鉛粒子の種類をＸＺ−３００（堺化学工業製、六角板状、個数平均粒径：０．３μｍ）から個数平均粒径の異なるＸＺ−１００（堺化学工業製、六角板状、個数平均粒径：０．１μｍ）に変更したこと以外は、実施例１と同様にして、実施例２のトナーを作製し、試験に供した。【００８８】
［実施例３］
実施例１において、酸化亜鉛粒子の種類をＸＺ−３００（堺化学工業製、六角板状、個数平均粒径：０．３μｍ）から個数平均粒径の異なるＸＺ−１０００（堺化学工業製、六角板状、個数平均粒径：１．０μｍ）に変更したこと以外は、実施例１と同様にして、実施例３のトナーを作製し、試験に供した。【００８９】
［実施例４］
実施例１において、酸化亜鉛粒子の添加量を０．５部から０．３部に変更したこと、アルミナ粒子の添加量を０．３部から０．２部に変更したこと以外は、実施例１と同様にして、実施例４のトナーを作製し、試験に供した。【００９０】
［実施例５］
実施例１において、酸化亜鉛粒子の添加量を０．５部から０．３部に変更したこと、アルミナ粒子の添加量を０．３部から０．５部に変更したこと以外は、実施例１と同様にして、実施例５のトナーを作製し、試験に供した。【００９１】
［実施例６］
実施例１において、アルミナ粒子の添加量を０．３部から０．１部に変更したこと以外は、実施例１と同様にして、実施例６のトナーを作製し、試験に供した。【００９２】
［実施例７］
実施例１において、アルミナ粒子の添加量を０．３部から０．５部に変更したこと以外は、実施例１と同様にして、実施例７のトナーを作製し、試験に供した。【００９３】
［実施例８］
実施例１において、酸化亜鉛粒子の添加量を０．５部から０．８部に変更したこと以外は、実施例１と同様にして、実施例８のトナーを作製し、試験に供した。【００９４】
［実施例９］
実施例１において、酸化亜鉛粒子の添加量を０．５部から０．３部に変更したこと以外は、実施例１と同様にして、実施例９のトナーを作製し、試験に供した。【００９５】
［実施例１０］
実施例１において、アルミナ粒子の種類をＡＫＰ−３０（住友化学製、個数平均粒径：０．４μｍ）から個数平均粒径の異なるＡＫＰ−５０（住友化学製、個数平均粒径：０．２μｍ）に変更したこと以外は、実施例１と同様にして、実施例１０のトナーを作製し、試験に供した。【００９６】
［実施例１１］
実施例１において、アルミナ粒子の種類をＡＫＰ−３０（住友化学製、個数平均粒径：０．４μｍ）から個数平均粒径の異なるＡＫＰ−１５（住友化学製、個数平均粒径：０．７μｍ）に変更したこと以外は、実施例１と同様にして、実施例１１のトナーを作製し、試験に供した。【００９７】
［実施例１２］
実施例１において、無機微粒子Ａを添加しなかったこと以外は、実施例１と同様にして、実施例１２のトナーを作製し、試験に供した。【００９８】
［実施例１３］
実施例１において、無機微粒子Ｂを添加しなかったこと以外は、実施例１と同様にして、実施例１３のトナーを作製し、試験に供した。【００９９】
［比較例１］
実施例１において、アルミナ粒子を添加しなかったこと以外は、実施例１と同様にして、比較例１のトナーを作製し、試験に供した。【０１００】
［比較例２］
実施例１において、酸化亜鉛粒子を添加しなかったこと以外は、実施例１と同様にして、比較例２のトナーを作製し、試験に供した。【０１０１】
［比較例３］
比較例１において、酸化亜鉛粒子の添加量を０．５部から０．８部に変更したこと以外は、比較例１と同様にして、比較例３のトナーを作製し、試験に供した。【０１０２】
［比較例４］
比較例２において、アルミナ粒子の添加量を０．３部から０．８部に変更したこと以外は、比較例２と同様にして、比較例４のトナーを作製し、試験に供した。【０１０３】
２．静電荷像現像用トナーの評価
上記実施例１〜実施例１３、及び比較例１〜比較例４の静電荷像現像用トナーについて、定着温度、高温高湿条件下における印字特性、及び、フィルミング特性を調べた。詳細は以下の通りである。【０１０４】
２−１．トナーの定着温度
市販の非磁性一成分現像方式のプリンター（印刷速度：２０枚／分）の定着ロールの温度を変化できるように改造したプリンターを用いて、定着試験を行った。定着試験は、改造プリンターの定着ロールの温度を５℃刻みで変化させ、それぞれの温度でのトナーの定着率を測定した。
定着率は、改造プリンターで試験用紙に印刷した黒ベタ領域の、テープ剥離操作前後の画像濃度の比率から計算した。即ち、テープ剥離前の画像濃度をＩＤ（前）、テープ剥離後の画像濃度をＩＤ（後）とすると、定着率は、次式から算出することができる。
定着率（％）＝（ＩＤ（後）／ＩＤ（前））×１００
ここで、テープ剥離操作とは、試験用紙の測定部分（黒ベタ領域）に粘着テープ（住友スリーエム社製、商品名：スコッチメンディングテープ８１０−３−１８）を貼り、一定圧力で押圧して付着させ、その後、一定速度で紙に沿った方向に粘着テープを剥離する一連の操作である。また、画像濃度は、反射型濃度計（マクベス社製、商品名：ＲＤ９１８）を用いて測定した。
この定着試験において、定着率が８０％以上になる最低定着ロール温度をトナーの最低定着温度とした。
〈合格基準〉
本試験においては、前記最低定着温度が１６５℃以下であるときに、トナーに求められる定着温度の評価を合格とした。【０１０５】
２−２．トナーの高温高湿条件下（Ｈ／Ｈ）における印字特性（初期カブリ及び印字耐久性）
初期カブリ及び印字耐久性試験（連続印字負荷でのカブリ耐性）には、市販の非磁性一成分現像方式のプリンター（印刷スピード：Ａ４サイズ２０枚／分）を用い、現像装置のトナーカートリッジに、トナーを充填した後、印字用紙をセットした。
高温高湿（Ｈ／Ｈ）環境下（温度：３５℃、湿度：８０％）で、２４時間放置した後、同環境下にて、５％印字濃度で１５，０００枚まで連続印刷を行った。
５００枚毎に、黒ベタ印字（印字濃度１００％）を行い、反射式画像濃度計（マクベス社製、商品名：ＲＤ９１８）を用いて黒ベタ画像の印字濃度を測定した。さらに、その後、白ベタ印字（印字濃度０％）を行い、白ベタ印字の途中でプリンターを停止させ、現像後の感光体上における非画像部のトナーを、粘着テープ（住友スリーエム社製、商品名：スコッチメンディングテープ８１０−３−１８）に付着させた後、剥ぎ取り、それを印字用紙に貼り付けた。次に、その粘着テープを貼り付けた印字用紙の白色度（Ｂ）を、白色度計（日本電色社製、商品名：ＮＤ−１）で測定し、同様にして、未使用の粘着テープだけを印字用紙に貼り付け、その白色度（Ａ）を測定し、この白色度の差（Ｂ−Ａ）をカブリ値とした。この値が小さいほど、カブリが少なく良好であることを示す。
黒ベタ画像の印字濃度が１．３以上で、且つカブリ値が３以下の画質を維持できる連続印刷枚数を調べた。表１中、「１５０００＜」とあるのは、１５，０００枚の時点においても、印字濃度が１．３以上で、且つカブリ値が３以下の画質を維持できたことを示す。
また、印刷１枚目でのカブリ値を初期カブリ値とした。
〈合格基準〉
本試験においては、前記連続印刷枚数が１０，０００枚以上であるときに、トナーに求められる印字耐久性の評価を合格とした。また、前記初期カブリ値が２．０以下であるときに、トナーに求められる初期カブリ特性の評価を合格とした。【０１０６】
２−３．トナーのフィルミング特性
２−２と同様にして、連続印字を１５，０００枚行なった。５００枚ごとに、感光体を目視で観察し、フィルミングの有無を確認した。フィルミングが確認された枚数を、フィルミング発生枚数とした。感光体上にフィルミング物質が形成されると、画像に白く抜ける部分ができるという問題が生じるため、フィルミング発生枚数が多いほど、フィルミングが発生しにくい好ましいトナーであるといえる。
〈合格基準〉
本試験においては、前記フィルミング発生枚数が１０，０００枚以上であるときに、トナーに求められるフィルミング特性の評価を合格とした。【０１０７】
実施例１〜実施例１３、比較例１〜比較例４の静電荷像現像用トナーの評価結果を、酸化亜鉛粒子、アルミナ粒子、無機微粒子Ａ及び無機微粒子Ｂの特性等と併せて表１に示す。【０１０８】
【表１】
2016152525.tif 000002
【０１０９】
３．静電荷像現像用トナーの評価
以下、表１を参照しながら、トナーの評価結果について検討する。
表１より、比較例１及び３のトナーは、アルミナ粒子を含有しないトナーである。比較例１のトナーは、最低定着温度が１５５℃、フィルミング発生枚数が１３，０００枚、高温高湿（Ｈ／Ｈ）環境下における初期カブリ値が０．２である。したがって、比較例１のトナーは、少なくとも低温定着性、フィルミング特性、及び高温高湿（Ｈ／Ｈ）環境下におけるカブリに問題は見られない。
しかし、比較例１のトナーは、高温高湿（Ｈ／Ｈ）環境下の印字耐久試験における連続印刷枚数が８，０００枚と極めて少なく、この数字は、実施例１〜実施例１３、並びに比較例１〜比較例４の中で、最も少ない。
ここで、比較例１のトナーはアルミナ粒子を含まないため、後述する実施例１のトナーより外添剤の総量が少ないが、実施例１のトナーが含有するアルミナ粒子（０．３部）と同量の外添剤を酸化亜鉛粒子で補った比較例３のトナー（酸化亜鉛粒子含有量０．８部）でも、高温高湿（Ｈ／Ｈ）環境下の印字耐久試験における連続印刷枚数が９，０００枚と極めて少ないことから、酸化亜鉛粒子の含有量を増やしても高温高湿（Ｈ／Ｈ）環境下の印字耐久性を改善することはできない。
したがって、アルミナ微粒子を含有しない比較例１及び３のトナーは、高温高湿（Ｈ／Ｈ）環境下の印字耐久性が劣ることが分かる。【０１１０】
表１より、比較例２及び４のトナーは、酸化亜鉛粒子を含有しないトナーである。比較例２のトナーは、最低定着温度が１５５℃、フィルミング発生枚数が１２，０００枚、高温高湿（Ｈ／Ｈ）環境下の印字耐久試験における連続印刷枚数が１５，０００枚以上である。したがって、比較例２のトナーは、少なくとも低温定着性、フィルミング特性、及び高温高湿（Ｈ／Ｈ）環境下における印字耐久性に問題は見られない。
しかし、比較例２のトナーにおいては、高温高湿（Ｈ／Ｈ）環境下における初期カブリ値が４．５と極めて高く、この数値は、実施例１〜実施例１３、並びに比較例１〜比較例４の中で、最も高い。
ここで、比較例２のトナーは酸化亜鉛粒子を含まないため、後述する実施例１のトナーより外添剤の総量が少ないが、実施例１のトナーが含有する酸化亜鉛粒子（０．５部）と同量の外添剤をアルミナ粒子で補った比較例４のトナー（アルミナ粒子含有量０．８部）でも、高温高湿（Ｈ／Ｈ）環境下における初期カブリ値が３．３と極めて高いことから、アルミナ粒子の含有量を増やしても高温高湿（Ｈ／Ｈ）環境下の印字耐久性を改善することはできない。
したがって、酸化亜鉛粒子を含有しない比較例２及び４のトナーは、高温高湿（Ｈ／Ｈ）環境下において初期カブリが極めて生じやすいことが分かる。【０１１１】
一方、表１より、実施例１〜実施例１３のトナーは、個数平均粒径が０．１〜１．０μｍである酸化亜鉛粒子を、前記着色樹脂粒子１００質量部に対して、０．３〜０．８質量部、及び、個数平均粒径が０．２〜０．７μｍのアルミナ粒子を、前記着色樹脂粒子１００質量部に対して、０．１〜０．５質量部含有するトナーである。表１より、実施例１〜実施例１３のトナーは、最低定着温度が１６５℃以下と低く、高温高湿（Ｈ／Ｈ）環境下での印字耐久性試験における連続印刷枚数が１０，０００枚以上と多く、高温高湿（Ｈ／Ｈ）環境下における初期カブリ値が１．５以下と小さく、フィルミング発生枚数が１１，０００枚以上と多い。
よって、上記実施例と比較例から、外添剤として、個数平均粒径が０．１〜２．０μｍの酸化亜鉛粒子、及び、個数平均粒径が０．０５〜１．０μｍのアルミナ粒子を、着色樹脂粒子１００質量部に対して、それぞれ０．０５〜１．０質量部ずつ含有するトナーは、低温定着性に優れ、フィルミングが起こりにくく、高温高湿環境下においてカブリの発生が抑えられ、しかも高温高湿環境下での印字耐久性に優れるという特性を全て兼ね備えた静電荷像現像用トナーであることが分かる。【０１１２】
ここで、酸化亜鉛粒子の含有量及び個数平均粒径の違いが、トナー特性に与える影響について検討する。
酸化亜鉛粒子の含有量の条件のみが異なる実施例１（含有量：０．５部）、実施例８（含有量：０．８部）、実施例９（含有量：０．３部）、及び比較例２（含有量：０部）を比較する。
表１より、実施例８のトナーは、実施例１のトナーと比較して、最低定着温度がやや高く、高温高湿（Ｈ／Ｈ）環境下における印字耐久性にやや劣る。実施例９のトナーは、実施例１のトナーと比較して、最低定着温度がやや優れ、高温高湿（Ｈ／Ｈ）環境下における初期カブリがやや生じやすく、フィルミングも生じやすい。また、比較例２のトナーは、上述したように、高温高湿（Ｈ／Ｈ）環境下における初期カブリが極めて生じやすく、フィルミングも生じやすい。
以上の結果から、酸化亜鉛粒子の含有量は０．５部程度で最もバランス良く効果を発揮し、酸化亜鉛粒子の含有量が多いほど、酸化亜鉛粒子の効果により高温高湿（Ｈ／Ｈ）環境下における初期カブリやフィルミング特性が改善される一方、低温定着性及び高温高湿（Ｈ／Ｈ）環境下における印字耐久性にやや劣ることになり、その逆として、酸化亜鉛粒子の含有量が少ないほど、低温定着性に優れる一方、高温高湿（Ｈ／Ｈ）環境下における初期カブリが生じやすく、フィルミングも生じやすくなると推測される。【０１１３】
酸化亜鉛粒子の個数平均粒径の条件のみが異なる実施例１（平均粒径：０．３μｍ）、実施例２（平均粒径：０．１μｍ）、及び実施例３（平均粒径：１．０μｍ）を比較する。
表１より、実施例２のトナーは、実施例１のトナーと比較して、最低定着温度、高温高湿（Ｈ／Ｈ）環境下における印字耐久性がやや劣る。また、実施例３のトナーは、実施例１のトナーと比較して、高温高湿（Ｈ／Ｈ）環境下における初期カブリやフィルミングがやや生じやすい。
以上の結果から、酸化亜鉛粒子の平均粒径は０．３μｍ程度で最もバランス良く効果を発揮し、大きくなると、高温高湿（Ｈ／Ｈ）環境下において初期カブリ、フィルミングがやや生じやすくなり、小さくなると最低定着温度、高温高湿（Ｈ／Ｈ）環境下における印字耐久性がやや劣ると推測される。【０１１４】
次に、アルミナ粒子の含有量及び個数平均粒径の違いが、トナー特性に与える影響について検討する。
アルミナ粒子の含有量の条件のみが異なる実施例１（含有量：０．３部）、実施例６（含有量：０．１部）、実施例７（含有量：０．５部）、及び比較例１（含有量：０部）を比較する。
表１より、実施例７のトナーは、実施例１のトナーと比較して、高温高湿（Ｈ／Ｈ）環境下における初期カブリがやや生じやすい。実施例６のトナーは、実施例１のトナーと比較して、最低定着温度がやや優れ、高温高湿（Ｈ／Ｈ）環境下の印字耐久特性がやや劣る。また、比較例１のトナーは、上述したように、高温高湿（Ｈ／Ｈ）環境下における印字耐久特性が極めて悪く、フィルミングがやや生じやすい。
以上の結果から、アルミナ粒子の含有量は０．３部程度で最もバランス良く効果を発揮し、アルミナ粒子の含有量が多いほど、高温高湿（Ｈ／Ｈ）環境下における印字耐久性やフィルミング特性が改善される一方、高温高湿（Ｈ／Ｈ）環境下における初期カブリが生じやすくなり、その逆として、アルミナ粒子の含有量が少ないほど、低温定着性に優れる一方、高温高湿（Ｈ／Ｈ）環境下における印字耐久性に劣り、フィルミングも生じやすくなると推測される。【０１１５】
アルミナ粒子の個数平均粒径の条件のみが異なる実施例１（平均粒径：０．４μｍ）、実施例１０（平均粒径：０．２μｍ）、及び実施例１１（平均粒径：０．７μｍ）を比較する。
表１より、実施例１０のトナーは、実施例１のトナーと比較して、最低定着温度、高温高湿（Ｈ／Ｈ）環境下における印字耐久性がやや劣る。また、実施例１１のトナーは、実施例１のトナーと比較して、高温高湿（Ｈ／Ｈ）環境下における印字耐久性がやや劣り、フィルミングがやや生じやすい。
以上の結果から、アルミナ粒子の個数平均粒径は０．４μｍ程度で最もバランス良く効果を発揮し、大きくなると、高温高湿（Ｈ／Ｈ）環境下における印字耐久性が劣り、フィルミングも生じやすくなり、小さくなると最低定着温度、高温高湿（Ｈ／Ｈ）環境下において印字耐久性がやや劣ると推測される。【０１１６】
続いて、アルミナ粒子と酸化亜鉛粒子の含有比の違いが、トナー特性に与える影響について検討する。
アルミナ粒子と酸化亜鉛粒子の含有比の条件が異なる実施例１（１：１．７）、実施例５（１：０．６）、実施例６（１：５）、実施例７（１：１）及び実施例８（１：２．７）を比較する。
表１より、実施例５及び実施例７のトナーは、実施例１のトナーと比較して、高温高湿（Ｈ／Ｈ）環境下において初期カブリがやや生じやすい。また、実施例６及び実施例８のトナーは、実施例１のトナーと比較して、高温高湿（Ｈ／Ｈ）環境下における印字耐久性がやや劣る。
以上の結果から、アルミナ粒子と酸化亜鉛粒子の含有比は１：１．７程度で最もバランス良く効果を発揮し、酸化亜鉛粒子の含有比が少なくなると、高温高湿（Ｈ／Ｈ）環境下において初期カブリがやや生じやすくなり、多くなると高温高湿（Ｈ／Ｈ）環境下における印字耐久性がやや劣ると推測される。【０１１７】
表１より、実施例１２のトナーは無機微粒子Ａを含有しないトナー、実施例１３のトナーは無機微粒子Ｂを含有しないトナーである。表１より、実施例１２及び１３のトナーは共に、最低定着温度が１５０℃、フィルミング発生枚数が１５，０００枚以上である。したがって、実施例１２及び１３のトナーは、少なくとも低温定着性、及びフィルミング特性に問題は見られない。
しかし、実施例１２及び１３のトナーは、高温高湿（Ｈ／Ｈ）環境下における初期カブリ値が比較的高く、高温高湿（Ｈ／Ｈ）環境下の印字耐久試験における連続印刷枚数が比較的少ない。
したがって、無機微粒子Ａ及び無機微粒子Ｂを含有しないトナーは、高温高湿（Ｈ／Ｈ）環境下において初期カブリがやや生じやすくなり、高温高湿（Ｈ／Ｈ）環境下における印字耐久性がやや劣ると推測される。
【国際調査報告】
2016152525.tif 000003
2016152525.tif 000004
2016152525.tif 000005
2016152525.tif 000006
2016152525.tif 000007
2016152525.tif 000008